(57)【要約】【課題】安定であり、充分な電導性を有するゲル状電解質と、それを用いたエレクトロクロミック素子を得る。【解決手段】少なくともゲル化剤、支持塩、及び当該支持塩を溶解する溶媒を含有し、前記ゲル化剤が、下記一般式（１）で表される化合物であることを特徴とするゲル状電解質を作製する。【化１】2006235366.tif 000026  但し、Ｒ1、Ｒ2は、炭化水素基を表す。【選択図】なし【特許請求の範囲】
【請求項１】
少なくともゲル化剤、支持塩、及び当該支持塩を溶解する溶媒を含有するゲル状電解質であって、
前記ゲル化剤が、下記一般式（１）で表される化合物であることを特徴とするゲル状電解質。
【化１】
2006235366.tif 000020
但し、Ｒ1、Ｒ2は、炭化水素基を表す。
【請求項２】
前記ゲル化剤である一般式（１）において、Ｒ1＝Ｒ2であることを特徴とする請求項１に記載のゲル状電解質。
【請求項３】
前記ゲル化剤である一般式（１）の、二つの置換基が、互いにオルト位にあることを特徴とする請求項１又は２に記載のゲル状電解質。
【請求項４】
少なくともゲル化剤、支持塩、及び当該支持塩を溶解する溶媒を含有し、
前記ゲル化剤が、下記一般式（１）で表される化合物であることを特徴とするゲル状電解質と、
電気により色調を変化し得る発色団とを含有することを特徴とするエレクトロクロミック表示素子。
【化２】
2006235366.tif 000021
但し、Ｒ1、Ｒ2は、炭化水素基を表す。
【請求項５】
前記発色団が、透明電極上に直接的又は間接的に吸着、もしくは結合された状態にあることを特徴とする請求項４に記載のエレクトロクロミック表示素子。
【請求項６】
前記発色団が、金属酸化物に吸着もしくは結合された状態で透明電極上に形成されていることを特徴とする請求項５に記載のエレクトロクロミック表示素子。
【請求項７】
前記金属酸化物が、平均一次粒子径１００ｎｍ以下の微粒子であることを特徴とする請求項６に記載のエレクトロクロミック表示素子。
【請求項８】
前記金属酸化物が、平均一次粒子径３０ｎｍ以下の微粒子であることを特徴とする請求項６に記載のエレクトロクロミック表示素子。
【請求項９】
前記金属酸化物が、酸化チタンを主成分とする金属酸化物であることを特徴とする請求項６乃至８のいずれか一項に記載のエレクトロクロミック表示素子。
【請求項１０】
表示面側の透明電極に対する対向電極上に、白色微粒子からなる前記金属酸化物を設けたことを特徴とする請求項４乃至９のいずれか一項に記載のエレクトロクロミック表示素子。
【請求項１１】
前記白色微粒子が、酸化チタン、シリカから選定されたものであることを特徴とする請求項１０に記載のエレクトロクロミック素子。
【請求項１２】
少なくともゲル化剤、支持塩、及び当該支持塩を溶解する溶媒を含有するゲル状電解質であって、
前記ゲル化剤が、下記一般式（２）で表される化合物であることを特徴とするゲル状電解質。
【化３】
2006235366.tif 000022
但し、Ｒ3、Ｒ4、及びＲ5は、炭化水素基を表し、ｎは１〜２２の整数を表す。
【請求項１３】
前記ゲル化剤である一般式（２）において、Ｒ4＝Ｒ5＝Ｒ6であることを特徴とする請求項１２に記載のゲル状電解質。
【請求項１４】
少なくともゲル化剤、支持塩、及び当該支持塩を溶解する溶媒を含有し、
前記ゲル化剤が、下記一般式（２）で表される化合物であることを特徴とするゲル状電解質と、
電気により色調を変化し得る発色団とを含有することを特徴とするエレクトロクロミック表示素子。
【化４】
2006235366.tif 000023
但し、Ｒ3、Ｒ4、及びＲ5は、炭化水素基を表し、ｎは１〜２２の整数を表す。
【請求項１５】
前記発色団が、透明電極上に直接的又は間接的に吸着、もしくは結合された状態にあることを特徴とする請求項１４に記載のエレクトロクロミック表示素子。
【請求項１６】
前記発色団が、金属酸化物に吸着もしくは結合された状態で透明電極上に形成されていることを特徴とする請求項１５に記載のエレクトロクロミック表示素子。
【請求項１７】
前記金属酸化物が、平均一次粒子径１００ｎｍ以下の微粒子であることを特徴とする請求項１６に記載のエレクトロクロミック表示素子。
【請求項１８】
前記金属酸化物が、平均一次粒子径３０ｎｍ以下の微粒子であることを特徴とする請求項１６に記載のエレクトロクロミック表示素子。
【請求項１９】
前記金属酸化物が、酸化チタンを主成分とする金属酸化物であることを特徴とする請求項１６乃至１８のいずれか一項に記載のエレクトロクロミック表示素子。
【請求項２０】
表示面側の透明電極に対する対向電極上に、白色微粒子からなる前記金属酸化物を設けたことを特徴とする請求項１４乃至１９のいずれか一項に記載のエレクトロクロミック表示素子。
【請求項２１】
前記白色微粒子が、酸化チタン、シリカから選定されたものであることを特徴とする請求項２０に記載のエレクトロクロミック素子。
【請求項２２】
少なくともゲル化剤、支持塩、及び当該支持塩を溶解する溶媒を含有するゲル状電解質であって、
前記ゲル化剤が、下記一般式（３）で表される化合物であることを特徴とするゲル状電解質。
【化５】
2006235366.tif 000024
但し、Ｒ6、Ｒ7は、水素もしくは置換基を有することがある炭化水素基であり、互いに結合して環状構造を形成していてもよい。ａ、ｂは１〜２２の整数を表す。
【請求項２３】
Ｒ6、もしくはＲ7の、少なくとも一方が、置換基として、水酸基もしくはカルボキシル基を有することを特徴とする請求項２２に記載のゲル状電解質。
【請求項２４】
少なくともゲル化剤、支持塩、及び当該支持塩を溶解する溶媒を含有し、
前記ゲル化剤が、下記一般式（３）で表される化合物であるゲル状電解質と、
電気により色調を変化し得る発色団とを含有することを特徴とするエレクトロクロミック表示素子。
【化６】
2006235366.tif 000025
但し、Ｒ6、Ｒ7は、水素もしくは置換基を有することがある炭化水素基であり、互いに結合して環状構造を形成していてもよい。ａ、ｂは１〜２２の整数を表す。
【請求項２５】
前記発色団が、透明電極上に直接的又は間接的に吸着、もしくは結合された状態にあることを特徴とする請求項２４に記載のエレクトロクロミック表示素子。
【請求項２６】
前記発色団が、金属酸化物に吸着もしくは結合された状態で透明電極上に形成されていることを特徴とする請求項２５に記載のエレクトロクロミック表示素子。
【請求項２７】
前記金属酸化物が、平均一次粒子径１００ｎｍ以下の微粒子であることを特徴とする請求項２６に記載のエレクトロクロミック表示素子。
【請求項２８】
前記金属酸化物が、平均一次粒子径３０ｎｍ以下の微粒子であることを特徴とする請求項２６に記載のエレクトロクロミック表示素子。
【請求項２９】
前記金属酸化物が、酸化チタンを主成分とする金属酸化物であることを特徴とする請求項２６乃至２８のいずれか一項に記載のエレクトロクロミック表示素子。
【請求項３０】
表示面側の透明電極に対する対向電極上に、白色微粒子からなる前記金属酸化物を設けたことを特徴とする請求項２４乃至２９のいずれか一項に記載のエレクトロクロミック表示素子。
【請求項３１】
前記白色微粒子が、酸化チタン、シリカから選定されたものであることを特徴とする請求項３０に記載のエレクトロクロミック素子。
【発明の詳細な説明】
【技術分野】
【０００１】
本発明は、ゲル状電解質、及びそれを用いたエレクトロクロミック素子に関するものである。
【背景技術】
【０００２】
近年、紙に替わる電子媒体として電子ペーパーの開発が盛んに行われている。
従来のディスプレイであるＣＲＴや液晶ディスプレイに対して電子ペーパーに必要な特性としては、反射型表示素子であること、かつ、高い白反射率・高いコントラスト比を有すること、高精細な表示ができること、表示にメモリ効果があること、低電圧で駆動できること、薄くて軽いこと、安価であること等が挙げられる。
【０００３】
このような特性を満足するものとして、エレクトロクロミック表示素子がある。
このエレクトロクロミック表示素子は、電圧印加によって可逆的な酸化還元反応を起こし、それに伴って、発色／消色が起こる現象（エレクトロクロミズム）を利用したものである。
このエレクトロクロミック化合物の発色／消色を利用したエレクトロクロミック表示素子は、反射型の表示素子であること、メモリ効果があること、低電圧で駆動できることから、電子ペーパーの候補として材料開発からデバイス設計まで広く研究開発されている。
また、材料構造によって様々な色を発色できるため多色表示素子としても期待されている。
【０００４】
エレクトロクロミック素子等の、電解質を含む電気化学素子においては、その電解質の固形化が強く望まれている。
従来から、電気化学素子としての電池やエレクトロクロミック表示用素子においては、電解液を使用しているため、電解液の漏れ、溶媒の揮発による電池内の乾燥があるばかりでなく、電池容器内では、電解液の偏りにより、隔膜が部分的に乾燥状態になり、このことが内部インピーダンスの上昇あるいは内部短絡の原因になっていた。
特にエレクトロクロミック素子は、表示用途に用いる関係上、少なくとも一方向は、ガラスやプラスチック等の透明材料で封止する必要があるため、金属等で電解質を完全に密閉してしまうことは困難である。そのため、電解液の漏れや揮発がより大きな問題となる。
【０００５】
上述したような欠点を解決するための方法としては、高分子固体電解質を用いることが提案されている。
その具体例としてオキシエチレン鎖やオキシプロピレン鎖を含有するマトリックスポリマーと無機塩との固溶体が挙げられるが、これらは完全固体であり、加工性に優れるものの、その電導度は通常の非水電解液にくらべて３桁ほど低いという実用上の課題を有している。
【０００６】
また、高分子固体電解質の電導度を向上させるために、高分子に有機電解液を溶解させて半固形状のものにする方法（例えば、下記特許文献１参照。）や、電解質を加えた液状モノマーを重合反応させて電解質を含む架橋重合体とする方法（例えば、下記特許文献２参照。）が提案されている。
しかし、特許文献１に開示された技術によって得られる固体電解質は、強度が充分ではないという問題を有し、また、特許文献２に開示された技術によって得られる固体電解質は、充分な固体強度を有しているものの、電導度が低いという問題を有している。
【０００７】
電導度を改善する手段が従来においても開発、研究されており、例えば化学的架橋部を有する固体電解質を用いる方法も開示されているが（例えば、特許文献３参照。）、未だ伝導度の改善効果は充分には得られていない。
【０００８】
電導度、及び均一性に優れるとともに、電気化学素子用固体電解質としての使用に耐えられるような、充分な固体強度を有する固体電解質として、最近ゲルが注目されてきている。
ゲルは電導度が高く、均一性に優れ、電気化学素子用固体電解質として使用するに充分な固体強度を得ることができ、加工性に富むので、電気化学素子の信頼性向上に役立ち、特にエレクトロクロミック素子等の繰り返し特性に優れたものが得られるためである。
【０００９】
電解液を固形化するゲル化剤としては、ポリビニルアルコールやゼラチン、寒天等の合成もしくは天然物由来の高分子ゲル化剤が知られている。
また、低分子のゲル化剤としては、Ｎ−ラウロイル−Ｌ−グルタミン酸−α，γ−ジブチルアミド等のＮ−アシルアミノ酸誘導体や、１２−ヒドロキシステアリン酸等が広く知られているが、支持塩が多量に含まれている電解液を上記ゲル化剤を用いてゲル化するためには、電解液に対して多量のゲル化剤を用いなければならず、本来の電気化学的特性をも変えてしまうという問題があった。
【００１０】
また、従来においては、ジベンジリデンソルビトール誘導体を用いた例についての開示もなされているが（例えば、特許文献４参照。）、やはり上述した従来技術の問題点を解決するには至っておらず、また安定性にも課題が残されていた。
【００１１】
【特許文献１】特開昭５４−１０４５４１号公報
【特許文献２】特開昭６３−９４５０１号公報
【特許文献３】特開平１１−２８８７３８号公報
【特許文献４】特許第２５９９７６３号公報
【発明の開示】
【発明が解決しようとする課題】
【００１２】
そこで本発明においては、上述したような、従来技術における問題点の解決を図るべく、室温で安定であり、かつ充分な電導性を有するゲル電解質、及びそれを用いたエレクトロクロミック素子を提供することとした。
【課題を解決するための手段】
【００１３】
請求項１に係る発明おいては、少なくともゲル化剤、支持塩、及び当該支持塩を溶解する溶媒を含有するゲル状電解質であって、前記ゲル化剤が、下記一般式（１）で表される化合物であるものとしたゲル状電解質を提供する。
【００１４】
【化７】
2006235366.tif 000002
【００１５】
但し、Ｒ1、Ｒ2は、炭化水素基を表す。
【００１６】
請求項２に係る発明においては、前記ゲル化剤である一般式（１）において、Ｒ1＝Ｒ2であるものとしたゲル状電解質を提供する。
【００１７】
請求項３に係る発明においては、前記ゲル化剤である一般式（１）の、二つの置換基が、互いにオルト位にあるものとしたゲル状電解質を提供する。
【００１８】
請求項４に係る発明においては、少なくともゲル化剤、支持塩、及び当該支持塩を溶解する溶媒を含有し、前記ゲル化剤が、下記一般式（１）で表される化合物であるものとしたゲル状電解質と、電気により色調を変化し得る発色団とを含有することを特徴とするエレクトロクロミック表示素子を提供する。
【００１９】
【化８】
2006235366.tif 000003
【００２０】
但し、Ｒ1、Ｒ2は、炭化水素基を表す。
【００２１】
請求項５に係る発明においては、前記発色団が、透明電極上に直接的又は間接的に吸着、もしくは結合された状態にあるものとした請求項４のエレクトロクロミック表示素子を提供する。
【００２２】
請求項６に係る発明においては、前記発色団が、金属酸化物に吸着もしくは結合された状態で透明電極上に形成されているものとした請求項５に記載のエレクトロクロミック表示素子を提供する。
【００２３】
請求項７に係る発明においては、前記金属酸化物が、平均一次粒子径１００ｎｍ以下の微粒子であるものとした請求項６に記載のエレクトロクロミック表示素子を提供する。
【００２４】
請求項８に係る発明においては、前記金属酸化物が、平均一次粒子径３０ｎｍ以下の微粒子であるものとした請求項６に記載のエレクトロクロミック表示素子を提供する。
【００２５】
請求項９に係る発明においては、前記金属酸化物が、酸化チタンを主成分とする金属酸化物であるものとした請求項６乃至８のいずれか一項に記載のエレクトロクロミック表示素子を提供する。
【００２６】
請求項１０に係る発明においては、表示面側の透明電極に対する対向電極上に、白色微粒子からなる前記金属酸化物を設けた請求項４乃至９のいずれか一項に記載のエレクトロクロミック表示素子を提供する。
【００２７】
請求項１１に係る発明においては、前記白色微粒子が、酸化チタン、シリカから選定されたものであることとした請求項１０に記載のエレクトロクロミック素子を提供する。
【００２８】
請求項１２に係る発明においては、少なくともゲル化剤、支持塩、及び当該支持塩を溶解する溶媒を含有するゲル状電解質であって、前記ゲル化剤が、下記一般式（２）で表される化合物であるものとしたゲル状電解質を提供する。
【００２９】
【化９】
2006235366.tif 000004
【００３０】
但し、Ｒ3、Ｒ4、及びＲ5は、炭化水素基を表し、ｎは１〜２２の整数を表す。
【００３１】
請求項１３に係る発明においては、前記ゲル化剤である一般式（２）において、Ｒ3＝Ｒ4＝Ｒ5であるものとした請求項１２に記載のゲル状電解質を提供する。
【００３２】
請求項１４に係る発明においては、少なくともゲル化剤、支持塩、及び当該支持塩を溶解する溶媒を含有し、前記ゲル化剤が、下記一般式（２）で表される化合物であることを特徴とするゲル状電解質と、電気により色調を変化し得る発色団とを含有するエレクトロクロミック表示素子を提供する。
【００３３】
【化１０】
2006235366.tif 000005
【００３４】
但し、Ｒ3、Ｒ4、及びＲ5は、炭化水素基を表し、ｎは１〜２２の整数を表す。
【００３５】
請求項１５に係る発明においては、前記発色団が、透明電極上に直接的又は間接的に吸着、もしくは結合された状態にあるものとした請求項１４に記載のエレクトロクロミック表示素子を提供する。
【００３６】
請求項１６に係る発明においては、前記発色団が、金属酸化物に吸着もしくは結合された状態で透明電極上に形成されているものとした請求項１５に記載のエレクトロクロミック表示素子を提供する。
【００３７】
請求項１７に係る発明においては、前記金属酸化物が、平均一次粒子径１００ｎｍ以下の微粒子であるものとした請求項１６に記載のエレクトロクロミック表示素子を提供する。
【００３８】
請求項１８に係る発明においては、前記金属酸化物が、平均一次粒子径３０ｎｍ以下の微粒子であるものとした請求項１６に記載のエレクトロクロミック表示素子を提供する。
【００３９】
請求項１９に係る発明においては、前記金属酸化物が、酸化チタンを主成分とする金属酸化物であるものとした請求項１６乃至１８のいずれか一項に記載のエレクトロクロミック表示素子を提供する。
【００４０】
請求項２０に係る発明においては、表示面側の透明電極に対する対向電極上に、白色微粒子からなる前記金属酸化物を設けたものとした請求項１４乃至１９のいずれか一項に記載のエレクトロクロミック表示素子を提供する。
【００４１】
請求項２１に係る発明においては、前記白色微粒子が、酸化チタン、シリカから選定されたものであるものとした請求項２０に記載のエレクトロクロミック素子を提供する。
【００４２】
請求項２２に係る発明においては、少なくともゲル化剤、支持塩、及び当該支持塩を溶解する溶媒を含有するゲル状電解質であって、前記ゲル化剤が、下記一般式（３）で表される化合物であるものとしたゲル状電解質を提供する。
【００４３】
【化１１】
2006235366.tif 000006
【００４４】
但し、Ｒ6、Ｒ7は、水素もしくは置換基を有することがある炭化水素基であり、互いに結合して環状構造を形成していてもよい。ａ、ｂは１〜２２の整数を表す。
【００４５】
請求項２３に係る発明においては、Ｒ6、もしくはＲ7の、少なくとも一方が、置換基として、水酸基もしくはカルボキシル基を有するものとした請求項２２に記載のゲル状電解質を提供する。
【００４６】
請求項２４に係る発明においては、少なくともゲル化剤、支持塩、及び当該支持塩を溶解する溶媒を含有し、前記ゲル化剤が、下記一般式（３）で表される化合物であるゲル状電解質と、電気により色調を変化し得る発色団とを含有するエレクトロクロミック表示素子を提供する。
【００４７】
【化１２】
2006235366.tif 000007
【００４８】
但し、Ｒ6、Ｒ7は、水素もしくは置換基を有することがある炭化水素基であり、互いに結合して環状構造を形成していてもよい。ａ、ｂは１〜２２の整数を表す。
【００４９】
請求項２５に係る発明においては、前記発色団が、透明電極上に直接的又は間接的に吸着、もしくは結合された状態にあるものとした請求項２４に記載のエレクトロクロミック表示素子を提供する。
【００５０】
請求項２６に係る発明においては、前記発色団が、金属酸化物に吸着もしくは結合された状態で透明電極上に形成されているものとした請求項２５に記載のエレクトロクロミック表示素子を提供する。
【００５１】
請求項２７に係る発明においては、前記金属酸化物が、平均一次粒子径１００ｎｍ以下の微粒子であるものとした請求項２６に記載のエレクトロクロミック表示素子を提供する。
【００５２】
請求項２８に係る発明においては、前記金属酸化物が、平均一次粒子径３０ｎｍ以下の微粒子であるものとした請求項２６に記載のエレクトロクロミック表示素子を提供する。
【００５３】
請求項２９に係る発明においては、前記金属酸化物が、酸化チタンを主成分とする金属酸化物であるものとした請求項２６乃至２８のいずれか一項に記載のエレクトロクロミック表示素子を提供する。
【００５４】
請求項３０に係る発明においては、表示面側の透明電極に対する対向電極上に、白色微粒子からなる前記金属酸化物を設けた請求項２４乃至２９のいずれか一項に記載のエレクトロクロミック表示素子を提供する。
【００５５】
請求項３１に係る発明においては、前記白色微粒子が、酸化チタン、シリカから選定されたものとした請求項３０に記載のエレクトロクロミック素子を提供する。
【発明の効果】
【００５６】
本発明によれば、室温で優れた安定性を有し、かつエレクトロクロミック素子を駆動するに実用上充分な電導性を有するゲル電解質が得られた。
また、本発明によれば、上記ゲル電解質を適用したことにより、経時的安定性に優れたエレクトロクロミック素子が得られた。
【発明を実施するための最良の形態】
【００５７】
以下、本発明の実施の形態について、図を参照して詳細に説明するが、本発明は、以下の例に限定されるものではない。
【００５８】
〔第一の実施の形態〕
本発明の第一の実施の形態として、少なくともゲル化剤、支持塩、及び当該支持塩を溶解する溶媒を含有するゲル状電解質であって、前記ゲル化剤が、下記一般式（１）で表される化合物であるものとしたゲル状電解質について説明する。
【００５９】
【化１３】
2006235366.tif 000008
【００６０】
但し、Ｒ1、Ｒ2は、炭化水素基を表す。
【００６１】
上記式（１）で表される化合物を用いることにより、本発明のゲル状電解質について、溶剤に対して非常に少量で電解質をゲル化可能となり、電解質の電気化学的特性に与える影響がわずかとなり、更には室温においてゲル状態を安定に維持することができるようになるという効果が得られた。
【００６２】
上記式（１）中、Ｒ1及びＲ2は、直鎖のみでも分岐していても良く、−Ｏ−、−Ｓ−、−ＣＯ−、−ＣＯＯ−基等を介していてもよい。
また、芳香族環、脂肪族環を有していても良い。
また、これらの基は水酸基、ハロゲン原子等で置換されていても良いが、アルキル鎖長８以上の直鎖状炭化水素基が好適である。
【００６３】
ゲル状電解質に用いる支持塩と、支持塩を溶解する溶媒の組み合わせとしては、本発明において適用するゲル化剤によりゲル化可能な組み合わせであればよく、通常電解液に用いるものであれば特に制限はない。
【００６４】
支持塩としては、例えば、アルカリ金属塩、アルカリ土類金属塩等の無機イオン塩、４級アンモニウム塩や酸類、アルカリ類等が挙げられる。
支持塩の更なる具体的な例としては、ＬｉＣｌＯ4、ＬｉＢＦ4、ＬｉＡｓＦ6、ＬｉＰＦ6、ＬｉＣＦ3ＳＯ3、ＬｉＣＦ3ＣＯＯ、ＫＣｌ、ＮａＣｌＯ3、ＮａＣｌ、ＮａＢＦ4、ＮａＳＣＮ、ＫＢＦ4、Ｍｇ（ＣｌＯ4）2、Ｍｇ（ＢＦ4）2等が挙げられる。
【００６５】
支持塩を溶解する溶媒としては、例えば、プロピレンカーボネート、アセトニトリル、γ−ブチロラクトン、エチレンカーボネート、スルホラン、ジオキソラン、テトラヒドロフラン、２−メチルテトラヒドロフラン、ジメチルスルホキシド、１，２−ジメトキシエタン、１，２−エトキシメトキシエタン、ポリエチレングリコール、アルコール類、等が挙げられる。
【００６６】
上記ゲル化剤の、Ｒ1及びＲ2の構造については、これらが同一であれば、その合成が容易となり高純度で大量に合成することも可能となる。
また、Ｒ1、Ｒ2を含む２つの置換基が互いにオルト位にあるとき、そのゲル化能はさらに優れたものとなる。分子内の会合基の相互作用が強くなるためと考えられる。
【００６７】
また、本発明に係るゲル状電解質は、電気により色調を変化しうるの発色団と共に用いることにより、耐久性に優れたエレクトロクロミック素子が提供できる。
すなわち本発明のゲル状電解質を用いたエレクトロクロミック素子は、電解液の漏れ・溶媒の揮発等の問題が生じにくい実用上優れたエレクトロクロミック素子となる。
【００６８】
本発明のエレクトロクロミック素子に用いる、電気により色調を変化しうるの発色団としては、特に限定されるものではなく公知のエレクトロクロミック化合物を用いることができる。
具体的には、ビオロゲン類、フェノチアジン類、アントラキノン類、スチリルスピロピラン類、ピラゾリン類、フルオラン類、スチリルスピロピラン色素、フタロシアニン類等の低分子系有機エレクトロクロミック化合物、ポリアニリン、ポリチオフェン等の導電性高分子化合物。酸化チタン、酸化バナジウム、酸化タングステン、酸化インジウム、酸化イリジウム、酸化ニッケル、プルシアンブルー等の無機系エレクトロクロミック化合物が挙げられる。
特に、ビオロゲン類が好適である。
【００６９】
また、本発明のエレクトロクロミック素子において、電気により色調を変化し得る発色団が、透明電極上に直接的、又は間接的に、吸着もしくは結合された状態にあるとき、本発明のエレクトロクロミック素子は電解質による光吸収・散乱の影響が少なくなり発色に優れたものとなる。特に、金属酸化物に吸着もしくは結合された状態で透明電極上に形成することが好ましい。
【００７０】
上記金属酸化物の平均一次粒子径が１００ｎｍ以下の微粒子であれば、金属酸化物の比表面積は充分大きくなり、より多くの発色団が吸着もしくは結合可能となり、本発明のエレクトロクロミック素子は発色に優れたものとなる。
さらに、金属酸化物の平均一次粒子径が、３０ｎｍ以下の微粒子であれば、金属酸化物に対する光の透過率が大幅に向上するため、本発明のエレクトロクロミック素子はさらに発色に優れたものとなる。
【００７１】
金属酸化物の例としては、特に限定されるものではないが、例えば、酸化アルミニウム、酸化チタン、酸化亜鉛、酸化すず、酸化マンガン、酸化マグネシウム、酸化ジルコニウム、チタン酸ストロンチウム、酸化モリブデン、酸化コバルト、酸化ビスマス、酸化クロム、酸化スズ、酸化アンチモン、酸化ニッケル、酸化銅、酸化鉄、酸化タングステン、酸化ケイ素等の単体または、それらの複合体（合金）を挙げることができる。特に酸化チタン、酸化亜鉛、酸化すず、が好適であり、更には、酸化チタンが好適である。
【００７２】
本発明に係るエレクトロクロミック素子の構成としては、表示面側の透明電極に対する対向電極上に白色微粒子からなる反射層を設けることにより、視認性に優れたものとすることができる。
反射層に用いる白色微粒子としては、特に限定するものではないが酸化チタンが好適である。
【００７３】
〔第二の実施の形態〕
本発明の第二の実施の形態として、少なくともゲル化剤、支持塩、及び当該支持塩を溶解する溶媒を含有するゲル状電解質であって、前記ゲル化剤が、下記一般式（２）で表される化合物であるものとしたゲル状電解質について説明する。
【００７４】
【化１４】
2006235366.tif 000009
【００７５】
但し、Ｒ3、Ｒ4、及びＲ5は、炭化水素基を表し、ｎは１〜２２の整数を表す。
【００７６】
上記式（２）で表される化合物を用いることにより、本発明のゲル状電解質について、溶剤に対して非常に少量で電解質をゲル化可能となり、電解質の電気化学的特性に与える影響がわずかとなり、更には室温においてゲル状態を安定に維持することができるようになるという効果が得られた。
【００７７】
Ｒ3、Ｒ4およびＲ5は、直鎖のみで構成されていても、分岐していても良く、−Ｏ−、−Ｓ−、−ＣＯ−、−ＣＯＯ−基等を介していてもよい。
また、芳香族環、脂肪族環を有していても良い。
また、これらの基は、水酸基、ハロゲン原子等で置換されていても良いが、アルキル鎖長８以上の直鎖状炭化水素基が好適である。
【００７８】
ゲル状電解質に用いる支持塩と、支持塩を溶解する溶媒の組み合わせとしては、本発明において適用するゲル化剤によりゲル化可能な組み合わせであればよく、通常電解液に用いるものであれば特に制限はない。
【００７９】
支持塩としては、例えば、アルカリ金属塩、アルカリ土類金属塩等の無機イオン塩、４級アンモニウム塩や酸類、アルカリ類等が挙げられる。
支持塩の更なる具体的な例としては、ＬｉＣｌＯ4、ＬｉＢＦ4、ＬｉＡｓＦ6、ＬｉＰＦ6、ＬｉＣＦ3ＳＯ3、ＬｉＣＦ3ＣＯＯ、ＫＣｌ、ＮａＣｌＯ3、ＮａＣｌ、ＮａＢＦ4、ＮａＳＣＮ、ＫＢＦ4、Ｍｇ（ＣｌＯ4）2、Ｍｇ（ＢＦ4）2等が挙げられる。
【００８０】
支持塩を溶解する溶媒としては、例えば、プロピレンカーボネート、アセトニトリル、γ−ブチロラクトン、エチレンカーボネート、スルホラン、ジオキソラン、テトラヒドロフラン、２−メチルテトラヒドロフラン、ジメチルスルホキシド、１，２−ジメトキシエタン、１，２−エトキシメトキシエタン、ポリエチレングリコール、アルコール類、等が挙げられる。
【００８１】
上記ゲル化剤の、Ｒ3、Ｒ4およびＲ5の構造については、これらが同一であれば、その合成が容易となり高純度で大量に合成することも可能となる。
【００８２】
また、本発明に係るゲル状電解質は、電気により色調を変化しうるの発色団と共に用いることにより、耐久性に優れたエレクトロクロミック素子が提供できる。
すなわち本発明のゲル状電解質を用いたエレクトロクロミック素子は、電解液の漏れ・溶媒の揮発等の問題が生じにくい実用上優れたエレクトロクロミック素子となる。
【００８３】
本発明のエレクトロクロミック素子に用いる、電気により色調を変化しうるの発色団としては、特に限定されるものではなく公知のエレクトロクロミック化合物を用いることができる。
具体的には、ビオロゲン類、フェノチアジン類、アントラキノン類、スチリルスピロピラン類、ピラゾリン類、フルオラン類、スチリルスピロピラン色素、フタロシアニン類等の低分子系有機エレクトロクロミック化合物、ポリアニリン、ポリチオフェン等の導電性高分子化合物、酸化チタン、酸化バナジウム、酸化タングステン、酸化インジウム、酸化イリジウム、酸化ニッケル、プルシアンブルー等の無機系エレクトロクロミック化合物が挙げられる。
特に、ビオロゲン類が好適である。
【００８４】
また、本発明のエレクトロクロミック素子において、電気により色調を変化し得る発色団が、透明電極上に直接的、又は間接的に、吸着もしくは結合された状態にあるとき、本発明のエレクトロクロミック素子は電解質による光吸収・散乱の影響が少なくなり発色に優れたものとなる。特に、金属酸化物に吸着もしくは結合された状態で透明電極上に形成することが好ましい。
【００８５】
上記金属酸化物の平均一次粒子径が１００ｎｍ以下の微粒子であれば、金属酸化物の比表面積は充分大きくなり、より多くの発色団が吸着もしくは結合可能となり、本発明のエレクトロクロミック素子は発色に優れたものとなる。
さらに、金属酸化物の平均一次粒子径が、３０ｎｍ以下の微粒子であれば、金属酸化物に対する光の透過率が大幅に向上するため、本発明のエレクトロクロミック素子はさらに発色に優れたものとなる。
【００８６】
金属酸化物の例としては、特に限定されるものではないが、例えば、酸化アルミニウム、酸化チタン、酸化亜鉛、酸化すず、酸化マンガン、酸化マグネシウム、酸化ジルコニウム、チタン酸ストロンチウム、酸化モリブデン、酸化コバルト、酸化ビスマス、酸化クロム、酸化スズ、酸化アンチモン、酸化ニッケル、酸化銅、酸化鉄、酸化タングステン、酸化ケイ素等の単体または、それらの複合体（合金）を挙げることができる。特に酸化チタン、酸化亜鉛、酸化すず、が好適であり、更には、酸化チタンが好適である。
【００８７】
本発明に係るエレクトロクロミック素子の構成としては、表示面側の透明電極に対する対向電極上に白色微粒子からなる反射層を設けることにより、視認性に優れたものとすることができる。
反射層に用いる白色微粒子としては、特に限定するものではないが酸化チタンが好適である。
【００８８】
〔第三の実施の形態〕
本発明の第三の実施の形態として、少なくともゲル化剤、支持塩、及び当該支持塩を溶解する溶媒を含有するゲル状電解質であって、前記ゲル化剤が、下記一般式（３）で表される化合物であるものとしたゲル状電解質について説明する。
【００８９】
【化１５】
2006235366.tif 000010
【００９０】
但し、Ｒ6、Ｒ7は、水素もしくは置換基を有することがある炭化水素基であり、互いに結合して環状構造を形成していてもよい。ａ、ｂは１〜２２の整数を表す。
【００９１】
上記式（３）で表される化合物を用いることにより、本発明のゲル状電解質について、溶剤に対して非常に少量で電解質をゲル化可能となり、電解質の電気化学的特性に与える影響がわずかとなり、更には室温においてゲル状態を安定に維持することができるようになるという効果が得られた。
【００９２】
Ｒ6、Ｒ7は、直鎖のみで構成されていても、分岐していても良く、−Ｏ−、−Ｓ−、−ＣＯ−、−ＣＯＯ−基等を介していてもよい。
また、芳香族環、脂肪族環を有していても良い。
また、これらの基は、水酸基、ハロゲン原子等で置換されていても良い。
【００９３】
ゲル状電解質に用いる支持塩と、支持塩を溶解する溶媒の組み合わせとしては、本発明において適用するゲル化剤によりゲル化可能な組み合わせであればよく、通常電解液に用いるものであれば特に制限はない。
【００９４】
支持塩としては、例えば、アルカリ金属塩、アルカリ土類金属塩等の無機イオン塩、４級アンモニウム塩や酸類、アルカリ類等が挙げられる。
支持塩の更なる具体的な例としては、ＬｉＣｌＯ4、ＬｉＢＦ4、ＬｉＡｓＦ6、ＬｉＰＦ6、ＬｉＣＦ3ＳＯ3、ＬｉＣＦ3ＣＯＯ、ＫＣｌ、ＮａＣｌＯ3、ＮａＣｌ、ＮａＢＦ4、ＮａＳＣＮ、ＫＢＦ4、Ｍｇ（ＣｌＯ4）2、Ｍｇ（ＢＦ4）2等が挙げられる。
【００９５】
支持塩を溶解する溶媒としては、例えば、プロピレンカーボネート、アセトニトリル、γ−ブチロラクトン、エチレンカーボネート、スルホラン、ジオキソラン、テトラヒドロフラン、２−メチルテトラヒドロフラン、ジメチルスルホキシド、１，２−ジメトキシエタン、１，２−エトキシメトキシエタン、ポリエチレングリコール、アルコール類、等が挙げられる。
【００９６】
上記ゲル化剤の、Ｒ6、Ｒ7の少なくとも一方が、置換基として水酸基もしくはカルボキシル基を有するとき、ゲル化能により優れたものとなる。
【００９７】
また、本発明に係るゲル状電解質は、電気により色調を変化しうるの発色団と共に用いることにより、耐久性に優れたエレクトロクロミック素子が提供できる。
すなわち本発明のゲル状電解質を用いたエレクトロクロミック素子は、電解液の漏れ・溶媒の揮発等の問題が生じにくい実用上優れたエレクトロクロミック素子となる。
【００９８】
本発明のエレクトロクロミック素子に用いる、電気により色調を変化しうるの発色団としては、特に限定されるものではなく公知のエレクトロクロミック化合物を用いることができる。
具体的には、ビオロゲン類、フェノチアジン類、アントラキノン類、スチリルスピロピラン類、ピラゾリン類、フルオラン類、スチリルスピロピラン色素、フタロシアニン類等の低分子系有機エレクトロクロミック化合物、ポリアニリン、ポリチオフェン等の導電性高分子化合物、酸化チタン、酸化バナジウム、酸化タングステン、酸化インジウム、酸化イリジウム、酸化ニッケル、プルシアンブルー等の無機系エレクトロクロミック化合物が挙げられる。
特に、ビオロゲン類が好適である。
【００９９】
また、本発明のエレクトロクロミック素子において、電気により色調を変化し得る発色団が、透明電極上に直接的、又は間接的に、吸着もしくは結合された状態にあるとき、本発明のエレクトロクロミック素子は電解質による光吸収・散乱の影響が少なくなり発色に優れたものとなる。特に、金属酸化物に吸着もしくは結合された状態で透明電極上に形成することが好ましい。
【０１００】
上記金属酸化物の平均一次粒子径が１００ｎｍ以下の微粒子であれば、金属酸化物の比表面積は充分大きくなり、より多くの発色団が吸着もしくは結合可能となり、本発明のエレクトロクロミック素子は発色に優れたものとなる。
さらに、金属酸化物の平均一次粒子径が、３０ｎｍ以下の微粒子であれば、金属酸化物に対する光の透過率が大幅に向上するため、本発明のエレクトロクロミック素子はさらに発色に優れたものとなる。
【０１０１】
金属酸化物の例としては、特に限定されるものではないが、例えば、酸化アルミニウム、酸化チタン、酸化亜鉛、酸化すず、酸化マンガン、酸化マグネシウム、酸化ジルコニウム、チタン酸ストロンチウム、酸化モリブデン、酸化コバルト、酸化ビスマス、酸化クロム、酸化スズ、酸化アンチモン、酸化ニッケル、酸化銅、酸化鉄、酸化タングステン、酸化ケイ素等の単体または、それらの複合体（合金）を挙げることができる。特に酸化チタン、酸化亜鉛、酸化すず、が好適であり、更には、酸化チタンが好適である。
【０１０２】
本発明に係るエレクトロクロミック素子の構成としては、表示面側の透明電極に対する対向電極上に白色微粒子からなる反射層を設けることにより、視認性に優れたものとすることができる。
反射層に用いる白色微粒子としては、特に限定するものではないが酸化チタンが好適である。
【実施例】
【０１０３】
次に、具体的な実施例及び比較例を挙げて本発明について説明するが、本発明は、以下の例に限定されるものではない。
【０１０４】
〔実験Ａ〕
（実施例Ａ１）
ゲル電解質を調整する。
炭酸プロピレン１００ｍｌに対して、ＬｉＣｌＯ4を、０．２ｇ溶解させ、電解液を作製した。
上記電解液に対して、下記式（４）に示すゲル化剤を、１重量％加え、加温により溶解し、その後冷却して、本発明のゲル状電解質を作製した。
【０１０５】
【化１６】
2006235366.tif 000011
【０１０６】
（実施例Ａ２）
炭酸プロピレンをアセトニトリルに替えた。
その他の条件は、上記実施例Ａ１と同様としてゲル状電解質を作製した。
【０１０７】
（実施例Ａ３）
ゲル化剤を、下記式（５）に示す化合物に替えた。
その他の条件は、上記実施例Ａ１と同様としてゲル状電解質を作製した。
【０１０８】
【化１７】
2006235366.tif 000012
【０１０９】
（実施例Ａ４）
（１）表示電極：ガラス基板上に酸化スズ膜を形成した透明電極上に、平均粒径６ｎｍの酸化チタン２０重量％分散液を、スピンコートにより塗布し、４００℃で１時間焼結させた。その基板をビス−(２−ホスホノエチル)−４，４'−ビピリジニウムジクロリド０．０２Ｍ溶液に２４時間浸漬し、アルコール洗浄・乾燥させ表示電極とした。
（２）対向電極：白色顔料（酸化チタン）１０ｇ、アクリル樹脂の１０％メチルエチルケトン溶液１０ｇを混合し、２ｍｍジルコニアビーズ５０ｇと共にボールミルを用いて１時間分散処理をし、分散液を亜鉛基板上に塗布して白色反射層付の対向電極とした。
上記（１）の透明電極と、（２）の対向電極とを１００μｍのスペーサーを挟んで対向させ、その空隙に、上記実施例Ａ１の方法により作製した本発明のゲル状電解質を隙間無く埋め込んだ。次に、四方を樹脂で封止し、本発明のエレクトロクロミック素子を作製した。
上述のようにして作製したエレクトロクロミック素子は、３Ｖの電圧印加により発色し、また逆電圧をかけることにより消色することが確かめられた（消色時の白反射率６３％、発色・消色のコントラスト１２）。
室温の温度条件下で、素子を一週間放置し、観察したところ、電解液のもれ揮発等は確認されなかった。
【０１１０】
（比較例Ａ１）
ゲル化剤を用いなかった。その他の条件は実施例Ａ１と同様として電解質を作製した。
【０１１１】
（比較例Ａ２）
ゲル化剤として、ラウロイルグルタミン酸ジブチルアミドを用いた。その他の条件は、実施例Ａ１と同様として電解質を作製した。
【０１１２】
（比較例Ａ３）
ゲル化剤として、１２−ヒドロキシステアリン酸を用いた。その他の条件は、実施例Ａ１と同様にして、電解質を作製した。
【０１１３】
（比較例Ａ４）
電解質として、比較例Ａ１で作製した電解質を用いた。
その他の条件は、実施例Ａ２と同様にしてエレクトロクロミック表示素子を作製した。
作製した素子は、３Ｖの電圧印加により発色しまた逆電圧をかけることにより消色した（消色時の白反射率６０％、発色・消色のコントラスト１１）が、室温で１週間放置後、電解質が一部揮発し、表示面に気泡が形成された。
【０１１４】
上記実施例Ａ１〜Ａ３、及び比較例Ａ１〜Ａ３の電解質のゲル化能、及び電解質の均一性についての評価を行った。
（ゲル化能の評価方法）
直径１ｃｍの試験管に電解質を形成し、上下反転した時の電解質のゲル化状態を、下記の基準により評価した。
○：上下反転しても電解質が流れ出すことはなく、軽くたたいてもその状態を保持。
△：ゲル化してはいるが、その状態を長時間保持できず、また軽くたたくと溶媒が流れ出た。
×：液体のままで上下反転すると、溶媒は全量流出した。
（電解質の均一性の評価方法）
直径１ｃｍの試験管に電解質を封入し、目視により評価した。
○：全体的がゲル化し、均一な状態 
×：一部ゲル化しているが相分離している、もしくは全くゲル化せず
【０１１５】
【表１】
2006235366.tif 000013
【０１１６】
上記表１に示した結果から、本発明のゲル状電解質は、ゲル化能、及び均一性の評価が極めて良好で、かつ室温で優れた安定性を有していることが分った。
また、本発明に係るゲル電解質を適用したことにより、経時的安定性に優れたエレクトロクロミック素子が得られた。
【０１１７】
〔実験Ｂ〕
（実施例Ｂ１）
ゲル電解質を調整する。
炭酸プロピレン１００ｍｌに対して、ＬｉＣｌＯ4を、０．２ｇ溶解させ、電解液を作製した。
上記電解液に対して、下記式（６）に示すゲル化剤を、１重量％加え、加温により溶解し、その後冷却して、本発明のゲル状電解質を作製した。
【０１１８】
【化１８】
2006235366.tif 000014
【０１１９】
（実施例Ｂ２）
炭酸プロピレンをアセトニトリルに替えた。
その他の条件は、上記実施例Ｂ１と同様としてゲル状電解質を作製した。
【０１２０】
（実施例Ｂ３）
ゲル化剤を、下記式（７）に示す化合物に替えた。
その他の条件は、上記実施例Ｂ１と同様としてゲル状電解質を作製した。
【０１２１】
【化１９】
2006235366.tif 000015
【０１２２】
（実施例Ｂ４）
（１）表示電極：ガラス基板上に酸化スズ膜を形成した透明電極上に、平均粒径６ｎｍの酸化チタン２０重量％分散液をスピンコートにより塗布し、４００℃で１時間焼結させた。その基板をビス−(２−ホスホノエチル)−４，４'−ビピリジニウムジクロリド０．０２Ｍ溶液に２４時間浸漬し、アルコール洗浄・乾燥させ表示電極とした。
（２）対向電極：白色顔料（酸化チタン）１０ｇ、アクリル樹脂の１０％メチルエチルケトン溶液１０ｇを混合し、２ｍｍジルコニアビーズ５０ｇと共にボールミルを用いて１時間分散処理をし、分散液を亜鉛基板上に塗布して白色反射層付の対向電極とした。
上記（１）の透明電極と、（２）の対向電極とを１００μｍのスペーサーを挟んで対向させ、その空隙に、上記実施例Ｂ１の方法により作製した本発明のゲル状電解質を隙間無く埋め込んだ。次に、四方を樹脂で封止し、本発明のエレクトロクロミック素子を作製した。
上述のようにして作製したエレクトロクロミック素子は、３Ｖの電圧印加により発色し、また逆電圧をかけることにより消色することが確かめられた（消色時の白反射率６２％、発色・消色のコントラスト１２）。
室温の温度条件下で、素子を一週間放置し、観察したところ、電解液のもれ揮発等は確認されなかった。
【０１２３】
（比較例Ｂ１）
ゲル化剤を用いなかった。その他の条件は実施例Ｂ１と同様として電解質を作製した。
【０１２４】
（比較例Ｂ２）
ゲル化剤として、ラウロイルグルタミン酸ジブチルアミドを用いた。その他の条件は、実施例Ｂ１と同様として電解質を作製した。
【０１２５】
（比較例Ｂ３）
ゲル化剤として、１２−ヒドロキシステアリン酸を用いた。その他の条件は、実施例Ｂ１と同様にして、電解質を作製した。
【０１２６】
（比較例Ｂ４）
電解質として、比較例Ｂ１で作製した電解質を用いた。
その他の条件は、実施例Ｂ２と同様にしてエレクトロクロミック表示素子を作製した。
作製した素子は、３Ｖの電圧印加により発色しまた逆電圧をかけることにより消色した（消色時の白反射率６０％、発色・消色のコントラスト１１）が、室温で１週間放置後、電解質が一部揮発し、表示面に気泡が形成された。
【０１２７】
上記実施例Ｂ１〜Ｂ３、及び比較例Ｂ１〜Ｂ３の電解質のゲル化能、及び電解質の均一性についての評価を行った。
（ゲル化能の評価方法）
直径１ｃｍの試験管に電解質を形成し、上下反転した時の電解質のゲル化状態を、下記の基準により評価した。
○：上下反転しても電解質が流れ出すことはなく、軽くたたいてもその状態を保持。
△：ゲル化してはいるが、その状態を長時間保持できず、また軽くたたくと溶媒が流れ出た。
×：液体のままで上下反転すると、溶媒は全量流出した。
（電解質の均一性の評価方法）
直径１ｃｍの試験管に電解質を封入し、目視により評価した。
○：全体的がゲル化し、均一な状態 
×：一部ゲル化しているが相分離している、もしくは全くゲル化せず
【０１２８】
【表２】
2006235366.tif 000016
【０１２９】
上記表２に示した結果から、本発明に係るゲル状電解質は、ゲル化能、及び均一性の評価が極めて良好で、かつ室温で優れた安定性を有していることが分った。
また、本発明に係るゲル電解質を適用したことにより、経時的安定性に優れたエレクトロクロミック素子が得られた。
【０１３０】
〔実験Ｃ〕
（実施例Ｃ１）
ゲル電解質を調整する。
炭酸プロピレン１００ｍｌに対して、ＬｉＣｌＯ4を、０．２ｇ溶解させ、電解液を作製した。
上記電解液に対して、下記式（８）に示すゲル化剤を、１重量％加え、加温により溶解し、その後冷却して、本発明のゲル状電解質を作製した。
【０１３１】
【化２０】
2006235366.tif 000017
【０１３２】
（実施例Ｃ２）
炭酸プロピレンをアセトニトリルに替えた。
その他の条件は、上記実施例Ｃ１と同様としてゲル状電解質を作製した。
【０１３３】
（実施例Ｃ３）
ゲル化剤を、下記式（９）に示す化合物に替えた。
その他の条件は、上記実施例Ｃ１と同様としてゲル状電解質を作製した。
【０１３４】
【化２１】
2006235366.tif 000018
【０１３５】
（実施例Ｃ４）
（１）表示電極：ガラス基板上に酸化スズ膜を形成した透明電極上に、平均粒径６ｎｍの酸化チタン２０重量％分散液をスピンコートにより塗布し、４００℃で１時間焼結させた。その基板をビス−(２−ホスホノエチル)−４，４'−ビピリジニウムジクロリド０．０２Ｍ溶液に２４時間浸漬し、アルコール洗浄・乾燥させ表示電極とした。
（２）対向電極：白色顔料（酸化チタン）１０ｇ、アクリル樹脂の１０％メチルエチルケトン溶液１０ｇを混合し、２ｍｍジルコニアビーズ５０ｇと共にボールミルを用いて１時間分散処理をし、分散液を亜鉛基板上に塗布して白色反射層付の対向電極とした。
上記（１）の透明電極と、（２）の対向電極とを１００μｍのスペーサーを挟んで対向させ、その空隙に、上記実施例Ｃ３の方法により作製した本発明のゲル状電解質を隙間無く埋め込んだ。次に、四方を樹脂で封止し、本発明のエレクトロクロミック素子を作製した。
上述のようにして作製したエレクトロクロミック素子は、３Ｖの電圧印加により発色し、また逆電圧をかけることにより消色することが確かめられた（消色時の白反射率６１％、発色・消色のコントラスト１２）。
室温の温度条件下で、素子を一週間放置し、観察したところ、電解液のもれ揮発等は確認されなかった。
【０１３６】
（実施例Ｃ５）
ゲル状電解質を実施例Ｃ１のゲル状電解質に替えた。その他の条件は、実施例Ｃ４と同様にしてエレクトロクロミック素子を作製した。
素子は、３Ｖの電圧印加により発色しまた逆電圧をかけることにより消色した（消色時の白反射率６０％、発色・消色のコントラスト１１）。
また、作製した素子を、室温で１週間放置しても、電解液のもれ揮発等は観察されなかった。
【０１３７】
（比較例Ｃ１）
ゲル化剤を用いなかった。その他の条件は実施例Ｃ１と同様として電解質を作製した。
【０１３８】
（比較例Ｃ２）
ゲル化剤として、ラウロイルグルタミン酸ジブチルアミドを用いた。その他の条件は、実施例Ｃ１と同様として電解質を作製した。
【０１３９】
（比較例Ｃ３）
ゲル化剤として、１２−ヒドロキシステアリン酸を用いた。その他の条件は、実施例Ｃ１と同様にして、電解質を作製した。
【０１４０】
（比較例Ｃ４）
電解質として、比較例Ｃ１で作製した電解質を用いた。
その他の条件は、実施例Ｃ２と同様にしてエレクトロクロミック表示素子を作製した。
作製した素子は、３Ｖの電圧印加により発色しまた逆電圧をかけることにより消色した（消色時の白反射率６０％、発色・消色のコントラスト１１）が、室温で１週間放置後、電解質が一部揮発し、表示面に気泡が形成された。
【０１４１】
上記実施例Ｃ１〜Ｃ３、及び比較例Ｃ１〜Ｃ３の電解質のゲル化能、及び電解質の均一性についての評価を行った。
（ゲル化能の評価方法）
直径１ｃｍの試験管に電解質を形成し、上下反転した時の電解質のゲル化状態を、下記の基準により評価した。
○：上下反転しても電解質が流れ出すことはなく、軽くたたいてもその状態を保持。
△：ゲル化してはいるが、その状態を長時間保持できず、また軽くたたくと溶媒が流れ出た。
×：液体のままで上下反転すると、溶媒は全量流出した。
（電解質の均一性の評価方法）
直径１ｃｍの試験管に電解質を封入し、目視により評価した。
○：全体的がゲル化し、均一な状態 
×：一部ゲル化しているが相分離している、もしくは全くゲル化せず
【０１４２】
【表３】
2006235366.tif 000019
【０１４３】
上記表３に示した結果から、本発明に係るゲル状電解質は、ゲル化能、及び均一性の評価が極めて良好で、かつ室温で優れた安定性を有していることが分った。
また、本発明に係るゲル電解質を適用したことにより、経時的安定性に優れたエレクトロクロミック素子が得られた。